FR 2942235 A1 20100820 FR 0950936 A 20090213 GELS CONDUCTEURS IONIQUES, LEUR PROCÉDÉ DE PRÉPARATION ET LEUR UTILISATION COMME ELECTROLYTE La présente invention a pour objet des gels conducteurs ioniques ou ionogels, leur procédé de préparation ainsi que leur utilisation comme électrolyte. Le procédé sol-gel est bien connu de l'art antérieur, simple à mettre en oeuvre, se déroule dans des conditions douces et facilite la mise en forme des matériaux (Brinker et Scherer, 1990). Classiquement le procédé sol-gel consiste en un processus d'hydrolyse et condensation qui à partir d'un précurseur moléculaire (solution vraie) conduit à la formation d'une solution colloïdale (ou sol) puis, par connexion des particules colloïdales, à la formation d'un squelette solide continu nommé gel. Le procédé sol-gel non hydrolytique est un cas particulier de procédé sol-gel, se déroulant en absence d'eau (Vioux, 1997). Un autre cas particulier notable consiste en un procédé sol-gel d'obtention de gels de silice par utilisation de l'acide formique (formation d'eau in situ)(Sharp, 1994 ; Dai, 2000). Les liquides ioniques sont formés par l'association de cations et d'anions et sont à l'état liquide à température proche de la température ambiante. Ils présentent des propriétés remarquables telles qu'une volatilité nulle, une conductibilité ionique élevée ainsi que des propriétés catalytiques. Ils sont utilisés actuellement dans de nombreux domaines, notamment en tant qu'électrolytes (Bonhôte et al., 1996 ; Olivier-Bourbigou et al., 2000 ; Branco et al., 2002 ; Doyle et al., 2000 ; Noda et al., 2000 ; Sun et al., 2001 ; Aurbach et al., 2008 Journal of Power Sources, DOI :10.1016/j.jpowsour.2008.09.099). La demande internationale WO 2005/007746 décrit des ionogels qui sont des conducteurs ioniques se présentant sous la forme d'un solide monolithique dans lequel est confiné un liquide ionique afin d'associer les propriétés physico-chimiques d'un solide minéral ou organominéral avec celles d'un liquide ionique. Ces ionogels sont fabriqués en une seule étape qui consiste à mélanger en phase homogène une solution, en milieu liquide ionique, d'un ou plusieurs précurseurs sol-gel (alkoxysilane, alkylalkoxysilane, arylalkoxysilane, halogénosilane, halogénoalkoxysilane, alkoxyde métallique, alkylalkoxyde métallique ou arylalkoxyde métallique, halogénure métallique, etc...), seuls, ou en présence d'une solution aqueuse (acide, basique, saline, etc.), d'un acide carboxylique, ou d'un autre donneur d'oxygène (alcool, éther, etc...). Bien que ces ionogels présentent de nombreuses propriétés intéressantes, leur utilisation comme électrolytes présente encore des inconvénients dus à leur fort pouvoir de retrait lors de leur préparation, une solidité faible entraînant un court circuit électronique entre les deux électrodes que le ionogel doit séparer, et à une trop forte teneur en eau pour application avec du lithium. Aussi est-il nécessaire de disposer d'ionogels présentant des propriétés telles qu'ils peuvent être utilisés comme électrolytes. Aussi la présente invention concerne un procédé de préparation d'un gel conducteur ionique sous forme solide, encore désigné "ionogel", comprenant les étapes suivantes: a. mélange d'un liquide ionique contenant un sel de lithium, avec au moins un précurseur moléculaire comportant au moins un groupement hydrolysable, en l'absence d'un acide comme catalyseur de polycondensation. b. mise au repos du mélange obtenu à l'étape a) pendant une durée pouvant atteindre plusieurs jours jusqu'à obtention d'un gel formé par polycondensation du ou des précurseur(s) moléculaire(s), contenant en son sein le liquide ionique et le sel de lithium, et susceptible d'être mis en forme, notamment sous forme de solide monolithique transparent, c. élimination de l'eau jusqu'à ce que la teneur en eau du gel conducteur ionique soit inférieure à 50 ppm. Le procédé selon l'invention comprend donc une étape unique de mélange. L'expression "gel conducteur ionique" désigne un squelette solide continu présentant la propriété de conduction ionique. L'expression "ionogel" désigne un squelette solide continu renfermant un liquide ionique. L'expression "liquide ionique" désigne l'association de cations et d'anions à l'état liquide à des températures proches de la température ambiante. L'expression "précurseur moléculaire" désigne le réactif contenant l'élément ou un des éléments de base dont sera formé le gel ; le précurseur présente le ou les éléments précédents entourés de ligands (appendices ne contenant pas le ou les éléments de base). Il est également appelé "précurseur sol-gel". L'expression "groupement hydrolysable" désigne un groupement chimique lié à une entité moléculaire et pouvant être séparée de celle-ci par une hydrolyse. Selon un mode de réalisation avantageux de l'invention, le sel de lithium est choisi dans le groupe comprenant l'hexafluorophosphate de lithium, le bis(trifluorométhanesulfon)amide de lithium, le bis(perfluoroéthanesulfon)amide de lithium, le tétrafluoroborate de lithium et le bis(oxalato)borate de lithium. Conformément à l'invention, la concentration en sel de lithium est avantageusement comprise entre 0,1 mol/L et 2 mol/L de liquide ionique. Selon la présente invention, le ionogel peut tout aussi bien être synthétisé avec un liquide ionique très sec (moins de 50 ppm d'eau) ou bien déjà hydraté (contenant généralement moins de 10% d'eau en masse). Si le liquide ionique est très sec, il s'hydrate progressivement à l'air pendant la réaction de polycondensation. Selon un procédé avantageux de la présente invention le liquide ionique est choisi parmi ceux comprenant à titre de cation un noyau imidazolium, pyridinium, pyrrolidinium ou piperidinium, le dit noyau pouvant être substitué sur l'atome d'azote, notamment par un ou deux groupes alkyles de 1 à 8 atomes de carbone et sur les carbones notamment par un ou plusieurs groupes alkyles de 1 à 30 atomes de carbone. Au sens de la présente invention, on entend par groupe alkyle de 1 à 30 atomes de carbone des chaînes hydrocarbonées saturées ou portant une ou plusieurs doubles liaisons et contenant de 1 à 30 atomes de carbone, avantageusement de 1 à 18 atomes de carbone et plus avantageusement encore de 1 à 8 atomes de carbone ; peuvent être cités à titre d'exemples les groupes méthyle, éthyle, propyle, iso-propyle, n-butyle, isobutyle, sec-butyle, t-butyle, pentyle, isopentyle, 2,2-diméthyl-propyle, hexyle, 2,3-diméthyl-2-butyle, heptyle, 2,2-diméthyl-3-pentyle, 2-méthyl-2-hexyle, octyle, 4-méthyl-3-heptyle, nonyle, décyle, undécyle et dodécyle, Dans un mode de réalisation avantageux de l'invention, le cation est un noyau 25 pyrrolidinium de formule (I) suivante : (I) 5 10 15 20 30 dans laquelle RI et R2 représentent chacun indépendamment l'un de l'autre un groupe alkyle de 1 à 8 atomes de carbone, R3 à R6, représentent chacun indépendamment l'un de l'autre un atome d'hydrogène ou un groupe alkyle de 1 à 30 atomes de carbone, avantageusement de 1 à 18 atomes de carbone, encore plus avantageusement de 1 à 8 atomes de carbone, ou un noyau pipéridinium de formule (II) suivante : R2 \ / I R3 N R R 6 R5 dans laquelle RI et R2 représentent chacun indépendamment l'un de l'autre un groupe alkyle de 1 à 8 atomes de carbone et R3 à R7, représentent chacun indépendamment l'un de l'autre un atome d'hydrogène ou un groupe alkyle de 1 à 30 atomes de carbone, avantageusement de 1 à 18 atomes de carbone, encore plus avantageusement de 1 à 8 atomes de carbone, Dans un mode de réalisation particulièrement avantageux, le cation est choisi parmi H3C\ / /CH3 N et CH3 H3C\ / Selon un procédé avantageux de la présente invention le liquide ionique est choisi parmi ceux comprenant à titre d'anion ceux choisis parmi les halogénures, les anions perfluorés et les borates. Les anions halogénures sont notamment choisis parmi les anions suivants : chlorure, bromure, fluorure ou iodure. Dans un mode de réalisation particulièrement avantageux de l'invention, l'anion est choisi parmi : le bis(trifluorométhylsulfonyl)imide de formule : F3C\ s/ O N O \ O CF3 - l'hexafluorophosphate de formule PF6 ù le tétrafluoroborate, de formule BF4 et - l'oxaloborate de formule \ \O Conformément à l'invention, le précurseur moléculaire est avantageusement choisi parmi les éléments des périodes 3, 4 et 5 du tableau de Mendeleïev. On entend par dérivés des éléments des périodes 3, 4 et 5 du tableau de Mendeleïev notamment le silicium et autres organo-métalliques, notamment ceux à base de titane, de zinc, de zirconium, d'argent, d'étain ou d'aluminium, comme par exemple TiC14, Ti(OCH(CH3)2)4, AI(OCH(CH3)2)3 Si(OCH3)4, SnCl4. Dans un mode de réalisation particulièrement avantageux de l'invention, le précurseur moléculaire est un composé de formule générale : R'x(RO)4_xSi dans laquelle : ù x est un nombre entier variant de 0 à 4, ù R représente un groupe alkyle de 1 à 4 atomes de carbone, et - R' représente : * un groupe alkyle comprenant de 1 à 4 atomes de carbone, ou * un groupe aryle comprenant de 6 à 30 atomes de carbone, avantageusement de 6 à 10 atomes de carbone ou * un atome d'halogène, ledit composé étant notamment le tétraméthoxysilane ou le méthyltriméthoxysilane ou un mélange de ces composés. Au sens de la présente invention, on entend par aryle comprenant 6 à 30 atomes de carbone, un mono ou multicycle aromatique comprenant de 6 à 30 atomes de carbone, notamment les groupes phényle, tolyle, xylyle, naphtyle, anthryle, et phénantryle. Dans un mode de réalisation particulièrement avantageux de l'invention, le rapport molaire liquide ionique/précurseur moléculaire dans le mélange est compris entre 0,25 et 1. Le choix de ce rapport moléculaire permet d'obtenir un composé présentant de bonnes caractéristiques mécaniques (non friable, manipulable). Dans un mode de réalisation avantageux de l'invention, le mélange est laissé au repos pendant 2 à 9 jours sous atmosphère et température ambiantes. Conformément à l'invention, l'étape c) d'élimination de l'eau peut réalisée par toute technique connue de l'homme du métier, notamment par mise à l'étuve du gel conducteur ionique, sous vide, à une température comprise entre 50 et 100 °C pendant une durée comprise entre 2 h et 5 jours. La présente invention concerne également un procédé tel que défini ci-dessus, caractérisé en ce que les ionogels obtenus présentent les caractéristiques suivantes : ce sont des films continus, ils sont stables jusqu'à des températures d'environ 350°C, ils sont transparents, ce sont des conducteurs ioniques, leur conductivité ionique étant notamment comprise entre environ 10-4 et 10-3 S.cm' à température ambiante et entre 10-2 et 10-' à 230°C, ils sont isolants électroniques et ils présentent un retrait inférieur à 10 % en volume après l'élimination de l'eau. La présente invention a également pour objet les ionogels tels qu'obtenus par mise en oeuvre d'un procédé selon l'invention, lesdits ionogels comprenant un liquide ionique et un sel de lithium tels que définis précédemment confinés au sein d'un réseau solide continu formé à partir d'au moins un précurseur moléculaire tel que défini précédemment. L'expression "film continu" désigne un squelette solide s'étendant dans tout le matériau sans interruption dont au moins l'une des dimensions est de 20 à 100 �m. L'expression "confiné" désigne que le liquide ionique reste contenu dans le matériau, qu'il n'en coule pas et ne s'en évapore pas. La présente invention a également pour objet des ionogels caractérisés en ce qu'ils présentent les caractéristiques suivantes : ce sont des films continus, ils sont stables jusqu'à des températures d'environ 350°C, ils sont transparents, ce sont des conducteurs ioniques, leur conductivité ionique étant notamment comprise entre environ 10-4 et 10-3 S.cm l à température ambiante et entre 10-2 et 10-' à 230°C, ils sont isolants électroniques et ils présentent un retrait inférieur à 10 % en volume après l'élimination de l'eau. Les ionogels selon l'invention sont aussi caractérisés par la présence d'un réseau solide continu. Du fait de leur transparence, de leur conductivité ionique et de leur pouvoir isolant, les ionogels selon l'invention peuvent trouver de nombreuses applications. Comme application basée sur la transparence on peut citer à titre d'exemple l'incorporation d'indicateurs colorés, ou leur utilisation dans des systèmes électrochromes, par exemple pour l'affichage. Comme applications basées sur la conductivité ionique on peut citer à titre d'exemple l'utilisation dans le cadre de la préparation d'accumulateurs électrochimiques et de cellules photovoltaïques qui nécessitent des membranes conductrices ioniques performantes à des températures de l'ordre de 200°C. Un des avantages de l'invention réside dans le fait que celle-ci permet de disposer de conducteurs ioniques solides, pouvant être mis sous forme de films minces, stables et 30 performants jusqu'à des températures au moins de l'ordre de 250°C. Aussi l'invention a-t-elle également pour objet un procédé de préparation d'une électrode composite comprenant : a. une étape de coulage d'un mélange d'un liquide ionique et un sel de lithium avec au moins un précurseur moléculaire comportant au moins un groupement hydrolysable, en l'absence d'un acide, sur une électrode composite, ledit mélange étant en excès de manière à imprégner la porosité de l'électrode et à former un film sur la surface de ladite électrode, b. une étape de polycondensation in situ du ou des précurseur(s) moléculaire(s), par mise au repos pendant une durée pouvant atteindre plusieurs jours jusqu'à obtention d'un gel contenant en son sein le liquide ionique et le sel de lithium susmentionnés et situé au sein de la porosité de ladite électrode composite et au dessus de ladite électrode composite afin d'obtenir un réseau continu entre l'électrolyte contenu au sein de l'électrode et l'électrolyte ionogel situé au dessus de l'électrode, et éventuellement c. une étape d'élimination de l'eau jusqu'à ce que la teneur en eau du gel conducteur ionique soit inférieur à 50 ppm. L'étape d'élimination d'eau sera réalisée à ce stade si on veut utiliser cette électrode imprégnée d'ionogel pour des capteurs électrochimiques, ou des batteries lithium air avec une électrode négative composite, telle que Li4Ti5O12 ou autre. La présente invention a également pour objet, une électrode composite susceptible d'être obtenue par le procédé selon l'invention. L'invention a également pour objet, un procédé de préparation d'un accumulateur lithium-ions à jonction électrode-électrolyte continue comprenant les étapes suivantes : a. préparation d'une électrode négative par le procédé décrit précédemment, b. préparation d'une électrode positive, c. coulage d'un mélange d'un liquide ionique contenant un sel de lithium avec au moins un précurseur moléculaire comportant au moins un groupement hydrolysable, en l'absence d'un acide, sur l'électrode positive, ledit mélange étant en excès de manière à imprégner la porosité de l'électrode et à former une couche de ionogel au dessus de l'électrode présentant une épaisseur comprise entre 10 �m et 1 mm, de préférence entre 20 �m et 100 �m, d. ajout de l'électrode négative préparée à l'étape a) e. réalisation d'une étape de polycondensation in situ du ou des précurseur(s) moléculaire(s), par mise au repos pendant une durée pouvant atteindre plusieurs jours jusqu'à obtention d'un gel contenant en son sein le liquide ionique et le sel de lithium susmentionnés, et situé au sein de la porosité de ladite électrode composite positive et au dessus de ladite électrode composite afin d'obtenir un réseau continu entre l'électrolyte contenu au sein de l'électrode et l'électrolyte ionogel situé au dessus de l'électrode, f. élimination de l'eau jusqu'à ce que la teneur en eau du gel conducteur ionique soit inférieur à 50 ppm. L'invention a également pour objet, un accumulateur lithium-ions à jonction électrode-électrolyte continue contenant une électrode positive, une électrode négative, et un électrolyte comprenant un liquide ionique susceptible d'être obtenu par le procédé selon l'invention. Les exemples 1 à 3 et les figures 1 à 4 qui suivent, illustrent l'invention. La figure 1 représente l'état antérieur de la technique et montre la capacité spécifique obtenue lorsque l'interface électrode positive (Li1Nili3Mn1;3Coii3O2) / Electrolyte solide (Ionogel) n'est pas continue. La figure 2 montre la capacité obtenue lorsque l'interface électrode positive (Li1Ni1i3Mnii3Coli3O2) / électrolyte solide (ionogel) est optimisée conformément à l'invention (exemple 2) en présence d'un rapport molaire liquide ionique sur silicium variable (- - -) : rapport molaire = 0,25 , ( ) : rapport molaire = 0,5 et (ù) : rapport molaire =1. La figure 3 montre la réversibilité de la réaction de charge/ décharge (extraction / insertion d'ions Li+) de l'électrode positive. • décharge ; • charge. La figure 4 illustre l'absence d'influence du grammage sur les performances électrochimiques d'une électrode préparée selon l'exemple 2 ( ) : grammage = 2 mg.cm-2 ; (ù) : grammage = 4 2 mg.cm-2 EXEMPLE 1 : Electrode composite sur laquelle on vient déposer un ionogel synthétisé séparément 1.1. Mode opératoire 1.1.1. Synthèse générale des ionogels 15 a) Un électrolyte est synthétisé à l'aide d'un mélange du liquide ionique 1 -méthyl- 1 -propylpyrrolidinium bis(trifluorométhylsulfonyl)imide (Pyl 3 -TFSI) ou du liquide ionique 1 -Methyl- 1 -propylpiperidinium bis(trifluorométhylsulfonyl)imide (PP13-TFSI) et du sel de lithium (LiTFSI). La concentration en LiTFSI est fixée entre 0,1 et 2 mol.L'. On appelle ce mélange la solution 1. b) Un mélange d'un volume de tétraméthoxysilane (TMOS) avec un volume de méthyltriméthoxysilane (MTMS) est réalisé. On appelle ce mélange la solution 2. c) Synthèse du sol: l'électrolyte (solution 1) est mélangé avec le précurseur de silice (solution 2) suivant les proportions massiques données dans le tableau 1 et le tableau 2 ci-dessous. Tableau 1: Proportions massiques utilisées pour la synthèse de ionogels Py13-TFSI-LiTFSI (Py13-TFSI + 0,5 mon LiTFSI) Rapport molaire Masse Electrolyte (g) Masse TMOS-MTMS (g) 0,25 1,000 1,286 0,5 1,000 0,643 1 1,000 0,322 Tableau 2 : Proportions massiques utilisées pour la synthèse de ionogels PP 13-TFSI-LiTFSI (PP13-TFSI + 0,5 moIIL LiTFSI) Rapport molaire Masse Electrolyte (g) Masse TMOS-MTMS (g) 0,25 1,000 1,243 0,5 1,000 0,622 1 1,000 0,311 20 1.1.2. Préparation de l'électrode Elle est préparée selon les techniques connues de l'état antérieur de la technique par simple dépôt du ionogel sur une électrode. 1.2. Résultats Ils sont donnés dans la figure 1 Dans ce cas, l'interface électrode positive (LiiNiii3Mnii3Coli3O2) / Electrolyte solide (lonogel) n'est pas continue. Par conséquent, la capacité spécifique obtenue est extrêmement faible (quelques mAh.g-1) et invalide le dispositif. La faible capacité spécifique obtenue (environ 1% de la capacité spécifique obtenue avec un électrolyte de type liquide ionique Py13-TFSI+0,35 mol/kg LiTFSI) est probablement due aux grains de surface de l'électrode composite, qui sont les seuls en contact direct avec l'électrolyte solide. EXEMPLE 2 : Electrode préparée selon l'invention 1.1. Mode opératoire On utilise un électrolyte préalablement synthétisé à partir d'un mélange de 8,0709 g de Py13-TFSI et de 0,8119 g de LiTFSI, soit un électrolyte de type Py13-TFSI + 0,35 mol/kg LiTFSI (soit environ 0,5 mol/L). On utilise 0,4645 g de cet électrolyte, que l'on mélange avec 0,2948 g du mélange TMOS-MTMS dans un pilulier en verre. On obtient donc un sol avec un rapport molaire liquide ionique sur silicium de 0,5. On mélange à l'aide d'un barreau aimanté pendant 1 heure. On prélève ensuite 200 �L de ce mélange, que l'on verse sur l'électrode composite (poreuse) de type Li1Ni113Mn1/3Co1/3O2. Le reste du ionogel est laissé dans le pilulier en verre, afin de connaître le temps de gélification. Dans ce cas, le temps de gélification est de 30 heures. Après 30 heures, l'électrode composite gélifiée est introduite dans une étuve à T=100°C sous vide pendant 24 heures. L'électrode composite ainsi � ionogélisée �, avec interface (ou jonction) électrode positive (Li1Nil/3Mnh/3Col/3O2) / électrolyte solide (ionogel) continue peut ensuite être utilisée dans un accumulateur au lithium. Ainsi, on ajoute une contre-électrode de lithium métal par pression (de l'ordre de 1 kg/cm2), au dessus l'électrolyte solide (ionogel). 1.2. Résultats Ils sont donnés dans les figures 2 et 3 Lorsque l'interface électrode positive (LilNil/3Mnl/3Col/3O2) / électrolyte solide (ionogel) est optimisée, les performances électrochimiques obtenues sont identiques aux capacités obtenues pour une demi-pile Li1Ni1/3Mn1/3Co1/3O2 / liquide ionique (Py13-TFSI+0,35 mol/kg LiTFSI) / Li. C'est-à-dire une capacité spécifique de 110 mAh.g-1 à un régime de charge / décharge de un ion Li+ extrait / inséré en 20 heures. La polarisation est identique en électrolyte tout solide et en électrolyte liquide ionique. De plus, le rapport molaire liquide ionique sur silicium n'influence pas les performances électrochimiques (voir figure 2). Dans cet exemple, la contre-électrode est une électrode de lithium métallique. L'interface Li métal / électrolyte est assurée par une pression (de l'ordre de 1 kg/cm2) entre l'électrode de Li métal et l'électrolyte solide. La réaction de charge/ décharge (extraction / insertion d'ions Li+) de l'électrode positive est réversible, comme le montre la figure 3. On peut voir que le cyclage reste possible jusqu'à un potentiel atteignant 4,5 V vs Li+/Li. Aucune nouvelle étape électrochimique de réduction ou d'oxydation n'est décelée dans les courbes galvanostatiques (non présentées ici), ce qui montre que l'électrolyte est stable électrochimiquement jusqu'à 4,5 V vs Li+/Li. EXEMPLE 3: Mesure de l'influence du grammage sur les performances électrochimiques 3.1. Mode opératoire L'accumulateur Li1Nili3Mn1i3Coli3OZ/ électrolyte solide (ionogel) / Li préparé à l'exemple 2 est introduit dans une cellule électrochimique étanche de type Swagelok�. Cette étape est réalisée en boîte à gants, dans laquelle les taux d'humidité et d'oxygène sont inférieurs à 5 ppm. Les expériences de charge û décharge sont réalisées à l'aide d'un potentiostat / galvanostat multivoies VMP (Bio-Logic) relié à un ordinateur et piloté par le logiciel EC-Lab (Bio-Logic). Les expériences de charge û décharge des accumulateurs sont réalisées à courant constant. Le courant est calculé et fixé par l'utilisateur afin qu'une mole d'ions lithium soit insérée (ou extraite) en un temps fixé par l'utilisateur (généralement 20 heures). Ce temps défini le régime de charge û décharge de l'accumulateur. Les cyclages sont réalisés dans une fenêtre de potentiel comprise entre 2,7 V et 4,5 V vs Li+/Li. La température de cyclage est fixée par l'utilisateur, en plaçant la cellule Swagelok� dans une étuve réglable. 3.2 Résultats Ils sont illustrés dans la figure 4. Le grammage de l'électrode composite (ce qui correspond à la quantité massique de matière active par unité de surface) n'influence pas les performances électrochimiques obtenues avec un électrolyte solide ionogel. Ainsi avec la technologie ionogel, il est possible d'utiliser des électrodes composites déjà développées dans le commerce, sans en changer la composition. De même, un gros inconvénient des batteries tout-solide développées actuellement est leur faible grammage : l'électrode composite contient seulement 40% massique (au maximum) de matière active. Or, dans le cas d'électrolytes ionogel, la porosité de l'électrode composite commerciale est complètement mouillée par le ionogel : ainsi, on conserve 90% massique de matière active dans l'électrode composite, et les performances électrochimiques obtenues sont identiques à celles obtenues avec un électrolyte de type liquide ionique. 5 15 20 25 30 REVENDICATIONS1. Procédé de préparation d'un gel conducteur ionique sous forme solide, encore désigné "ionogel", comprenant les étapes suivantes : a. mélange d'un liquide ionique contenant un sel de lithium, avec au moins un précurseur moléculaire comportant au moins un groupement hydrolysable, en l'absence d'un acide comme catalyseur de polycondensation, b. mise au repos du mélange obtenu à l'étape a) pendant une durée pouvant atteindre plusieurs jours jusqu'à obtention d'un gel formé par polycondensation du ou des précurseur(s) moléculaire(s), contenant en son sein le liquide ionique et le sel de lithium, et susceptible d'être mis en forme, notamment sous forme de solide monolithique transparent, c. élimination de l'eau jusqu'à ce que la teneur en eau du gel conducteur ionique soit inférieure à 50 ppm. 2. Procédé selon la revendication 1 caractérisé en ce que le sel de lithium est choisi dans le groupe comprenant l'hexafluorophosphate de lithium, le bis(trifluorométhanesulfon)amide de lithium, le bis(perfluoroéthanesulfon)amide de lithium, le tétrafluoroborate de lithium et le bis(oxalato)borate de lithium. 3. Procédé selon l'une quelconque des revendications 1 ou 2 caractérisé en ce que la concentration en sel de lithium est comprise entre 0,1 mol/L et 2 mol/L de liquide ionique. 4. Procédé selon l'une quelconque des revendications 1 à 3, caractérisé en ce que le liquide ionique est choisi parmi ceux comprenant à titre de cation un noyau imidazolium, pyridinium, pyrrolidinium ou piperidinium, le dit noyau pouvant être substitué sur l'atome d'azote, notamment par un ou deux groupes alkyles de 1 à 8 atomes de carbone et sur les carbones notamment par un ou plusieurs groupes alkyles de 1 à 30 atomes de carbone. 5. Procédé selon l'une quelconque des revendications 1 à 4, caractérisé en ce que le cation est un noyau pyrrolidinium de formule (I) suivante : R2\R~ N R (I) 25 30 dans laquelle RI et R2 représentent chacun indépendamment l'un de l'autre un groupe alkyle de 1 à 8 atomes de carbone, R3 à R6, représentent chacun indépendamment l'un de l'autre un atome d'hydrogène ou un groupe alkyle de 1 à 30 atomes de carbone, avantageusement de 1 à 18 atomes de carbone, encore plus avantageusement de 1 à 8 atomes de carbone, ou un noyau pipéridinium de formule (II) suivante : R2\ /' R3 N ,,,,R7 R4 6 20 R5 dans laquelle RI et R2 représentent chacun indépendamment l'un de l'autre un groupe alkyle de 1 à 8 atomes de carbone et R3 à R7, représentent chacun indépendamment l'un de l'autre un atome d'hydrogène ou un groupe alkyle de 1 avantageusement de 1 à 18 atomes avantageusement de 1 à 8 atomes de carbone. 6. Procédé selon la revendication 5 caractérisé en ce que le cation est choisi parmi H3C\ /CH3 N 15 à 30 atomes de carbone, de carbone, encore plus et 5 10 20H3C\ /CH3 7. Procédé selon l'une quelconque des revendications 1 à 6, caractérisé en ce que le liquide ionique contient, à titre d'anion, ceux choisis parmi les halogénures, les anions perfluorés et les borates. 8. Procédé selon l'une quelconque des revendications 1 à 7, caractérisé en ce que l'anion est choisi parmi le bis(trifluorométhylsulfonyl)imide de formule : - l'hexafluorophosphate de formule PF6- - le tetrafluoroborate, de formule BF4 et - l'oxaloborate de formule 25 30 9. Procédé selon l'une quelconque des revendications 1 à 8, caractérisé en ce que le précurseur moléculaire est choisi parmi les éléments des périodes 3, 4 et 5 du tableau de Mendeleïev, notamment le silicium, et autres organométalliques, notamment ceux à base de titane, de zinc , de zirconium, d'argent, d'étain ou d'aluminium. 10 15 20 25 30 10. Procédé selon l'une quelconque des revendications 1 à 9, caractérisé en ce que le précurseur moléculaire est un composé de formule générale : R'X(RO)4_,cSi dans laquelle : x est un nombre entier variant de 0 à 4, R représente un groupe alkyle de 1 à 4 atomes de carbone, et R' représente : * un groupe alkyle comprenant de 1 à 4 atomes de carbone, ou * un groupe aryle comprenant de 6 à 30 atomes de carbone, ou * un atome d'halogène, ledit composé étant notamment le tétraméthoxysilane ou le méthyltriméthoxysilane ou un mélange de ces composés. 11. Procédé selon l'une quelconque des revendications 1 à 10, caractérisé en ce que le rapport molaire liquide ionique/précurseur moléculaire dans le mélange est compris entre 0,25 et 1. 12. Procédé selon l'une quelconque des revendications 1 à 11, caractérisé en ce que le mélange est laissé au repos pendant 2 à 9 jours sous atmosphère et température ambiantes. 13. Procédé selon l'une des revendications 1 à 12, caractérisé en ce que l'élimination de l'eau est réalisée par mise à l'étuve du gel conducteur ionique, sous vide, à une température comprise entre 50 et 100 °C pendant une durée comprise entre 2 h et 5 jours. 14. Procédé selon l'une quelconque des revendications 1 à 13, caractérisé en ce que les ionogels obtenus présentent les caractéristiques suivantes : ù ce sont des films continus, ils sont stables jusqu'à des températures d'environ 350°C, ils sont transparents, 10 15 20 25 30- ce sont des conducteurs ioniques, leur conductivité ionique étant notamment comprise entre environ 10-4 et 10-3 S.cm 1 à température ambiante et entre 10-2 et 10-1 à 230°C, - ils sont isolants électroniques et - ils présentent un retrait inférieur à 10 % en volume après l'élimination de l'eau. 15. Ionogels tels qu'obtenus par mise en oeuvre d'un procédé selon l'une des revendications 1 à 14, lesdits ionogels comprenant un liquide ionique tel que défini dans l'une des revendications 1 à 8 et un sel de lithium tel que défini dans les revendications 1 et 2 confinés au sein d'un réseau solide continu formé à partir d'au moins un précurseur moléculaire tel que défini dans l'une des revendications 9 ou 10. 16. Ionogels selon la revendication 15, caractérisés en ce qu'ils présentent les caractéristiques suivantes : ce sont des films continus, ils sont stables jusqu'à des températures d'environ 350°C, ils sont transparents, û ce sont des conducteurs ioniques, leur conductivité ionique étant notamment comprise entre environ 10-4 et 10-3 S.cm 1 à température ambiante et entre 10-2 et 10-1 à 230°C, ils sont isolants électroniques et ils présentent un retrait inférieur à 10 % en volume après l'élimination de l'eau. 17. Ionogels selon l'une quelconque des revendications 15 ou 16, caractérisés par la présence d'un réseau solide continu. 18. Utilisation d'ionogels selon l'une des revendications 15 à 17 en tant que matériaux conducteurs ioniques, notamment dans le cadre de la préparation d'accumulateurs électrochimiques, de cellules photovoltaïques ou de systèmes électrochromes, 19. Procédé de préparation d'une électrode composite comprenant :10 15 20 25 30 19 a. une étape de coulage d'un mélange d'un liquide ionique contenant un sel de lithium avec au moins un précurseur moléculaire comportant au moins un groupement hydrolysable, en l'absence d'un acide, sur une électrode composite, ledit mélange étant en excès de manière à imprégner la porosité de l'électrode et à former un film sur la surface de ladite électrode, b. une étape de polycondensation in situ du ou des précurseur(s) moléculaire(s), par mise au repos pendant une durée pouvant atteindre plusieurs jours jusqu'à obtention d'un gel contenant en son sein le liquide ionique et le sel de lithium susmentionnés et situé au sein de la porosité de ladite électrode composite et au dessus de ladite électrode composite afin d'obtenir un réseau continu entre l'électrolyte contenu au sein de l'électrode et l'électrolyte ionogel situé au dessus de l'électrode, et éventuellement une étape d'élimination de l'eau jusqu'à ce que la teneur en eau du gel conducteur ionique soit inférieur à 50 ppm. 20. Electrode composite susceptible d'être obtenue par le procédé selon la revendication 19. 21. Procédé de préparation d'un accumulateur lithium-ions à jonction électrode-électrolyte continue comprenant les étapes suivantes : a. préparation d'une électrode négative par le procédé selon la revendication 19, b. préparation d'une électrode positive, c. coulage d'un mélange d'un liquide ionique contenant un sel de lithium avec au moins un précurseur moléculaire comportant au moins un groupement hydrolysable, en l'absence d'un acide, sur l'électrode positive, ledit mélange étant en excès de manière à imprégner la porosité de l'électrode et à former une couche de ionogel au dessus de l'électrode présentant une épaisseur comprise entre 10 �m et 1 mm, de préférence entre 20 �m et 100 �m, d. ajout de l'électrode négative préparée à l'étape a), e. réalisation d'une étape de polycondensation in situ du ou des précurseur(s) moléculaire(s), par mise au repos pendant une durée pouvant atteindre plusieurs jours jusqu'à obtention d'un gel contenant 10en son sein le liquide ionique et le sel de lithium susmentionnés, et situé au sein de la porosité de ladite électrode composite positive et au dessus de ladite électrode composite afin d'obtenir un réseau continu entre l'électrolyte contenu au sein de l'électrode et l'électrolyte ionogel situé au dessus de l'électrode, f. élimination de l'eau jusqu'à ce que la teneur en eau du gel conducteur ionique soit inférieur à 50 ppm 22. Accumulateur lithium-ions à jonction électrode-électrolyte continue contenant une électrode positive, une électrode négative, et un électrolyte comprenant un liquide ionique susceptible d'être obtenu par le procédé selon la revendication 21.